(57)【要約】【課題】  強度及び張り腰に優れ、しかも外周を被覆する熱可塑性マトリックス樹脂との密着性にも優れる、容易かつ安価に製造することができる光ファイバーケーブル用繊維コードテンションメンバーを提供する。【解決手段】  補強合成繊維フィラメントで構成される芯糸の外周を、合成繊維フィラメントで構成される鞘糸によって、部分的に又は完全に被覆してなる複合糸の周囲に、硬化時の曲げ弾性率が４００ＭＰａ以上の水分散性又は有機溶剤分散性の樹脂を付与した後に硬化して得られることを特徴とする繊維コードテンションメンバー。【選択図】  図２
2008138320.tif 000002
【特許請求の範囲】
【請求項１】
補強合成繊維フィラメントで構成される芯糸の外周を、合成繊維フィラメントで構成される鞘糸によって、部分的に又は完全に被覆してなる複合糸の周囲に、硬化時の曲げ弾性率が４００ＭＰａ以上の水分散性又は有機溶剤分散性の樹脂を付与した後に硬化して得られることを特徴とする繊維コードテンションメンバー。
【請求項２】
前記補強合成繊維フィラメントが３３０ｄｔｅｘ以上の総繊度、５．３ｃＮ／ｄｔｅｘ以上の引張強度、及び９％以下の破断伸度を有することを特徴とする請求項１に記載の繊維コードテンションメンバー。
【請求項３】
前記芯糸が熱可塑性合成繊維フィラメントをさらに含むことを特徴とする請求項１又は２に記載の繊維コードテンションメンバー。
【請求項４】
前記合成繊維フィラメントが２７７ｄｔｅｘ以上の総繊度を有することを特徴とする請求項１〜３のいずれかに記載の繊維コードテンションメンバー。
【請求項５】
前記被覆がカバリング、合撚、エア交絡、及び電気開繊からなる群から選択される少なくとも一つの方法によって行なわれることを特徴とする請求項１〜４のいずれかに記載の繊維コードテンションメンバー。
【請求項６】
前記樹脂の付与がディップ法、ローラーオイリング法、及びスプレー法からなる群から選択される少なくとも一つの方法によって行なわれることを特徴とする請求項１〜５のいずれかに記載の繊維コードテンションメンバー。
【請求項７】
前記樹脂の乾燥付与重量が前記複合糸の重量の５０％以下であることを特徴とする請求項１〜６のいずれかに記載の繊維コードテンションメンバー。
【請求項８】
請求項１〜７のいずれかに記載の繊維コードテンションメンバーの一本又は複数本を光ファイバー線と平行に長手方向に沿わせ、両者の外周を熱可塑性マトリックス樹脂により被覆することによって得られることを特徴とする光ファイバーケーブル。
【発明の詳細な説明】
【技術分野】
【０００１】
本発明は、架空送電線に併設使用される光ファイバーケーブル用繊維コードテンションメンバーに関し、さらに詳しくは強度及び張り腰に優れ、かつ外周を被覆する熱可塑性マトリックス樹脂との密着性に優れる光ファイバーケーブル用繊維コードテンションメンバーに関する。
【背景技術】
【０００２】
光ファイバーケーブルは、光ファイバー線単独では強度が弱いため、一般に図１の断面図に示すように光ファイバー線に平行に長手方向にテンションメンバーを一本又は複数本沿わせ、両者の外周を熱可塑性マトリックス樹脂で被覆して構成されている。
【０００３】
従来のテンションメンバーは、金属線で構成されているため、架空送電線に併設されると風の影響を受けて振動の原因になりやすく、また、屋内に設置されると電磁波を誘導して電気製品の故障の原因となっていた。
【０００４】
また、テンションメンバーをＦＲＰで構成しているものも提案されているが、細径化、軽量化が不十分なため、同様に風の影響を受けて振動の原因になりやすく、また、ＦＲＰとその外周を被覆する熱可塑性マトリックス樹脂との密着性が不十分なため、固定時の端末の剥離処理が要求されていた。
【０００５】
さらに、近年、カラスなどによる光ファイバーケーブルの損傷が社会問題化しており、軽量で強度に優れるだけでなく、張り腰にも優れる光ファイバーケーブル用テンションメンバーが求められている。
【０００６】
これらの要請に対して、補強繊維束と強い曲げ弾性率を有する熱可塑性樹脂層からなる被覆層とを備え、未硬化状の熱硬化性樹脂を補強繊維束に含浸させた後、外周に被覆層を形成して冷却固化した後に熱硬化性樹脂を硬化させた繊維強化合成樹脂製棒状物が提案されている（特許文献１参照）。
【０００７】
特許文献１の棒状物は、確かに強度及び張り腰の点で優れた光ファイバーケーブルを製造することができるが、棒状物と熱可塑性マトリックス樹脂の密着性がなお不十分であるため作業上問題があるだけでなく、また製造工程が複雑なため製造コストが高いという問題があった。
【特許文献１】特開２００１−３２８１８９号公報
【発明の開示】
【発明が解決しようとする課題】
【０００８】
本発明は、かかる従来技術の現状に鑑み創案されたものであり、その目的は強度及び張り腰に優れ、しかも外周を被覆する熱可塑性マトリックス樹脂との密着性にも優れる、容易かつ安価に製造することができる光ファイバーケーブル用繊維コードテンションメンバーを提供することにある。
【課題を解決するための手段】
【０００９】
本発明者は、かかる目的を達成するために鋭意検討した結果、補強合成繊維フィラメントを芯糸として用い、この外周に合成繊維フィラメントを鞘糸として被覆した複合糸に、水分散性又は有機溶剤分散性の樹脂を付与して硬化することによって、芯糸で強度を与え、水分散性又は有機溶剤分散性の樹脂で張り腰を与えるとともに、複合糸の鞘糸による周囲の凹凸でマトリックス樹脂との密着性（アンカー効果）を与えることができることを見出し、本発明の完成に至った。
【００１０】
即ち、本発明は、補強合成繊維フィラメントで構成される芯糸の外周を、合成繊維フィラメントで構成される鞘糸によって、部分的に又は完全に被覆してなる複合糸の周囲に、硬化時の曲げ弾性率が４００ＭＰａ以上の水分散性又は有機溶剤分散性の樹脂を付与した後に硬化して得られることを特徴とする繊維コードテンションメンバーである。
【００１１】
本発明の繊維コードテンションメンバーの好ましい態様では、前記補強合成繊維フィラメントが３３０ｄｔｅｘ以上の総繊度、５．３ｃＮ／ｄｔｅｘ以上の引張強度、及び９％以下の破断伸度を有し、前記芯糸が熱可塑性合成繊維フィラメントをさらに含み、前記合成繊維フィラメントが２７７ｄｔｅｘ以上の総繊度を有する。また、本発明の繊維コードテンションメンバーの好ましい態様では、前記被覆がカバリング、合撚、エア交絡、及び電気開繊からなる群から選択される少なくとも一つの方法によって行なわれ、前記樹脂の付与がディップ法、ローラーオイリング法、及びスプレー法からなる群から選択される少なくとも一つの方法によって行なわれ、前記樹脂の乾燥付与重量が前記複合糸の重量の５０％以下である。
【００１２】
また、本発明は上記繊維コードテンションメンバーの一本又は複数本を光ファイバー線と平行に長手方向に沿わせ、両者の外周を熱可塑性マトリックス樹脂により被覆することによって得られることを特徴とする光ファイバーケーブルである。
【発明の効果】
【００１３】
本発明の繊維コードテンションメンバーは、強度のある芯糸を鞘糸で凹凸が外周に形成されるように被覆し、さらにその周囲に曲げ弾性率に優れた水分散性又は有機溶剤分散性の樹脂を付与して硬化されているので、強度及び張り腰に優れるだけでなく、外周を被覆する熱可塑性マトリックス樹脂との密着性にも極めて優れているという効果を有する。また、本発明の繊維コードテンションメンバーは、繊維産業で従来用いられている機械を流用して容易に製造できるので、製造コストに優れるという効果を有する。
【発明を実施するための最良の形態】
【００１４】
本発明の繊維コードテンションメンバーは、架空送電線に併設使用される光ファイバーケーブルに使用されるものであり、補強合成繊維フィラメントで構成される芯糸とその外周を部分的に又は完全に被覆する合成繊維フィラメントで構成される鞘糸とからなる複合糸を用い、その周囲に、高い硬化時の曲げ弾性率を有する水分散性又は有機溶剤分散性の樹脂を付与した後に硬化して得られるものである。
【００１５】
本発明の繊維コードテンションメンバーに使用される芯糸は、テンションメンバー全体に高い強度及び低い伸度を与えるためのものであり、かかる特性を持つ補強合成繊維フィラメントが使用される。補強合成繊維フィラメントとしては、例えば芳香族ポリアミド繊維（アラミド繊維）、ポリパラフェニレンベンゾビスオキサゾール（ＰＢＯ）繊維、ポリエステル繊維、ビニロン繊維などの有機繊維が使用され、特に耐熱性にも優れるＰＢＯ繊維を使用することが好ましい。芯糸の構成フィラメントとしては、補強合成繊維フィラメント以外に他のフィラメント、例えばバインダー特性を有する熱融着合成繊維などの熱可塑性合成繊維を３０重量％以下の量で併用してもよい。芯糸は引き揃えられたもしくは合撚されたマルチフィラメント、又は加撚されていないもしくは加撚されたモノフィラメントで形成されることができる。
【００１６】
芯糸を構成する補強合成繊維フィラメントは、テンションメンバーの小径化及び寸法安定性の点で高い強度及び低い伸度を有することが必要であり、従って３３０ｄｔｅｘ以上の総繊度、５．３ｃＮ／ｄｔｅｘ以上の引張強度、及び９％以下の破断伸度を有することが好ましく、特に４５０〜１７００ｄｔｅｘの総繊度、１７〜４０ｃＮ／ｄｔｅｘの引張強度、及び２〜５％の破断伸度を有することが好ましい。総繊度が上述の範囲より低いとテンションメンバー全体に高い強度及び低い伸度を与えることができない恐れがあり、また総繊度が上述の範囲より高いと光ファイバーケーブルの製造時にテンションメンバー挿入孔を通過できなくなる恐れがある。補強合成繊維フィラメントはモノフィラメントであってもマルチフィラメントであってもよい。
【００１７】
本発明の繊維コードテンションメンバーに使用される鞘糸は、テンションメンバーの外周に顕著な凹凸を与えるためのものであり、かかる目的を達成することができる限り、いかなる合成繊維フィラメントも使用できる。合成繊維フィラメントとしては、例えばポリエステル繊維、ポリアミド繊維、ポリエチレン繊維などが使用され、特にポリエステル繊維を使用することが好ましい。また、合成繊維フィラメントは単一成分からなるものに限られず、二成分以上の成分からなる複合糸を使用することもでき、特に高融点の成分と低融点の成分を含む複合糸を使用することが好ましい。かかる複合糸としては、融点２００℃〜３００℃のポリエステル成分からなる芯部と融点１００℃〜１９０℃のポリエステル成分からなる鞘部を有する芯鞘構造の熱融着性糸が挙げられる。鞘糸は、芯糸の周囲に被覆されることによって凹凸を生じ、これらの凹凸が、外周を被覆する熱可塑性マトリックス樹脂との密着性に寄与する。
【００１８】
鞘糸を構成する合成繊維フィラメントは、テンションメンバーの外周に顕著な凹凸を形成できることが必要であり、従って２７７ｄｔｅｘ以上の総繊度を有することが好ましく、特に５６０〜１１００ｄｔｅｘの総繊度を有することが好ましい。総繊度が上述の範囲より低いと鞘糸の芯糸への被覆作業が困難になる恐れがあり、また総繊度が上述の範囲より高いと芯糸の周囲に形成される凹凸が大きくなりすぎてアンカー効果が低下する恐れがある。合成繊維フィラメントはモノフィラメントであってもマルチフィラメントであってもよい。
【００１９】
本発明の繊維コードテンションメンバーに使用される水分散性又は有機溶剤分散性の樹脂は、テンションメンバー全体に強い張り腰を与えるためのものであり、かかる特性を持つ樹脂が使用される。水分散性又は有機溶剤分散性の樹脂は、水又は有機溶剤に分散することができかつ特定の硬化時の曲げ弾性率を有する樹脂であればいずれのものも使用することができ、例えば熱可塑性ポリエステル樹脂、ポリプロピレン樹脂、ポリアミド樹脂などの熱可塑性樹脂、メラミン樹脂、ウレタン変性アルキド樹脂などの熱硬化性樹脂、アルキド樹脂などが使用される。水分散性又は有機溶剤分散性の樹脂は、液体で樹脂を芯糸に付与することができるので、製造工程が容易である。なお、取扱い及び環境保護の観点から、分散性樹脂は水分散性のものを使用することが好ましい。
【００２０】
水分散性又は有機溶剤分散性の樹脂は、複合糸に密着して硬化することにより複合糸に強い張り腰を与えることができることが必要であり、従って硬化時の曲げ弾性率が４００ＭＰａ以上であることが要求される。特に硬化時の曲げ弾性率が５００ＭＰａ以上であることが好ましく、６００ＭＰａ以上、又は８００ＭＰａ以上であることがさらに好ましい。
【００２１】
芯糸の外周を鞘糸で被覆する方法としては、当業者に従来公知の様々な方法を採用することができるが、例えばカバリング、合撚、エア交絡、及び電気開繊からなる群から選択される少なくとも一つの方法によって行なわれることが好ましい。鞘糸の被覆は芯糸の外周に部分的に、例えば芯糸の外周に一定の間隔を設けて行なってもよく、又は芯糸の外周全体に完全に行なってもよい。ただし、テンションメンバーの外周に顕著な凹凸を与えるためには、鞘糸の被覆は芯糸の外周に部分的に行なうことが好ましく、特に、芯糸が一定の間隔で露出するように約１ｍｍ以上、好ましくは約２ｍｍ以上のピッチ（芯糸１ｍ当りの鞘糸の巻き数が約１０００回以下、好ましくは約５００回以下）でカバリングすることが好ましい。
【００２２】
形成された複合糸へ水分散性又は有機溶剤分散性樹脂を付与する方法としては、当業者に従来公知の様々な方法を採用することができるが、例えばディップ法、ローラーオイリング法、及びスプレー法からなる群から選択される少なくとも一つの方法によって行なわれることが好ましい。付与された樹脂は複合糸の周囲から複合糸の内部へと浸透する。また、樹脂の付与量は、乾燥重量で計算して複合糸の重量の５０％以下であることが好ましく、特に２０％〜４５％であることが好ましい。樹脂付与量が上記範囲より低いと張り腰が十分でない恐れがあり、また樹脂付与量が上記範囲より高いとテンションメンバーが重くなりすぎる恐れがある。
【００２３】
付与された樹脂の硬化は、樹脂の種類に応じて適切な方法を適宜採用すればよく、例えば熱可塑性樹脂の場合は自然乾燥又は強制乾燥で溶剤を蒸発させて冷却固化させることによって硬化させることができ、熱硬化性樹脂の場合も同様に溶剤を蒸発させて硬化温度以上に加熱することによって硬化させることができる。
【００２４】
上記のようにして製造された繊維コードテンションメンバーは、芯糸の高強度を保持しながら、カンチレバー試験で３５０ｍｍ以上、さらには４００ｍｍ以上、さらには５００ｍｍ以上という剛軟度と直径１０ｍｍの輪を作成したときに折れ曲がらない（１０Ｒ試験）という弾力性を有し、さらに外周に熱可塑性マトリックス樹脂とのアンカー効果に優れる凹凸を持つことができる。この繊維コードテンションメンバーを図２のように光ファイバー線と平行に長手方向に一本又は複数本沿わせて、繊維コードテンションメンバーと光ファイバー線の両方の外周を熱可塑性マトリックス樹脂により被覆することによって、強度及び張り腰に優れ、かつ外周を被覆する熱可塑性マトリックス樹脂との密着性に優れる光ファイバーケーブルを提供することができる。
【実施例】
【００２５】
本発明の繊維コードテンションメンバーの優れた効果を以下に示すが、本発明はこれらに限定されるものではない。
【００２６】
繊維コードテンションメンバーの物性の測定は以下の方法に従って行なった。
（１）引張強度
ＪＩＳ  Ｌ１０１３化学繊維フィラメント糸試験方法に従って測定した。
（２）破断伸度
ＪＩＳ  Ｌ１０１３化学繊維フィラメント糸試験方法に従って測定した。
（３）張り腰
（ｉ）カンチレバー法
織物の剛軟性試験法である４５°カンチレバー法に従って測定した。
（ｉｉ）１０Ｒ法
試料を使用して直径１０ｍｍの輪を作成したときに折れ曲がらないかどうかを評価      した。評価結果は、○：折れ曲がらない；△：少し折れ曲がる；×：完全に折れ曲
がる、の三段階で評価した。
（４）熱可塑性マトリックス樹脂との密着性
試料にポリエチレンの熱可塑性マトリックス樹脂を被覆した後、一方の端部を把持      し、他方の端部のマトリックス樹脂を剥離し、その剥離端部を引っ張ることによっ      て熱可塑性マトリックス樹脂との密着性を評価した。評価結果は、◎：両手の力で      引っ張っても引き抜けない；○：片手で引っ張っても引き抜けない；△：軽い力で      引き抜けないが、片手で引っ張れば引き抜ける；×：軽い力で引き抜ける、の四段
階で評価した。
【００２７】
実施例１〜４
表１に従って芯糸を用意し、実施例１，３，４についてはダブルカバリング機（スピンドル回転数：上２０００ｒｐｍ、下２５００ｒｐｍ、回転方向は上下、同方向で実施、巻上げ速度９．６ｍ／分）で、実施例２についてはシングルカバリング機（スピンドル回転数：２０００ｒｐｍ、巻上げ速度９．６ｍ／分）で鞘糸を芯糸にカバリングして被覆した。いずれの実施例においても、カバリングの巻き数は芯糸１ｍ当り約１０００回となるように調節した。この試料にバイロナールＭＤ−１２００（東洋紡績（株）製）１００重量部とＳｕｍｉｒｅｚ  Ｒｅｓｉｎ  ８％  ＡＣ（住友ケムテックス製）８５重量部を混合して調製した樹脂分散液をディップ法により付与し、引き上げて自然乾燥した後、１７０℃の乾熱オーブンで１０分間加熱し、実施例１〜４の試料を得た。なお、実施例１〜４で使用した樹脂分散液の硬化時の曲げ弾性率は８５０ＭＰａであった。また、各試料の樹脂付着量は表１に示す通りであった。
【００２８】
2008138320.tif 000003
【００２９】
実施例１〜４で得られた試料について物性を測定した。その結果を表２に示す。
2008138320.tif 000004
【産業上の利用可能性】
【００３０】
本発明の繊維コードテンションメンバーは、強度及び張り腰に優れ、かつ周囲の熱可塑性マトリックス樹脂との密着性に優れるので、光ファイバーケーブルに好適に使用することができる。
【図面の簡単な説明】
【００３１】
【図１】従来のテンションメンバーの一例の断面図を示す。
【図２】本発明のテンションメンバーの一例の断面図を示す。
【図１】
2008138320.tif 000005
【図２】
2008138320.tif 000006